式Y1-w-x-y-zScwLaxGdyLuz2-aSO43:Meaの波長変換化合物を有する波長変換材料であって、Meは、三価の陽イオン又はUV-C放射可能な三価の陽イオンの混合物を表し、w、x、y、zの各々は、0.0から0.1の範囲にあり、wxyz≦1.0であり、0.0005≦a≦0.2である、波長変換材料。Meは、Pr3、Nd3、Bi3の少なくとも1つを有する、請求項1記載の波長変換材料。0.002≦a≦0.1である、請求項1記載の波長変換材料。共ドーパントとして少なくとも1つの他の三価の陽イオンを更に有する、請求項2記載の波長変換材料。請求項1記載の波長変換材料を有する、波長変換スクリーン又は被覆。変換される紫外光の光源と、前記光源からの紫外光を変換するための、請求項1記載の波長変換材料、あるいは、請求項5記載の波長変換スクリーン又は被覆と、を有する、照明装置。Ar、Kr、Xe、F2、Cl2、Br2、I2のうちの1以上を有する気体を含む放電容器を有する放電ランプであって、前記放電容器の壁の少なくとも一部が、請求項1記載の波長変換材料を備える、請求項6記載の照明装置。請求項1記載の波長変換材料と、請求項5記載の波長変換スクリーン又は被覆、あるいは、請求項6記載の照明装置と、を有する、医療機器。光線療法装置である、請求項8記載の医療機器。請求項1記載の波長変換材料と、請求項5記載の波長変換スクリーン又は被覆、あるいは、請求項6記載の照明装置と、を有する、美容機器。紫外線照射のための請求項6記載の照明装置を有する、システム。殺菌用紫外線照射による殺菌、消毒、又は、浄化のための、請求項11記載のシステム。殺菌、消毒、又は、浄化のための、請求項1記載の波長変換材料の使用。美容における、請求項1記載の波長変換材料の使用。請求項1記載の波長変換材料の生成方法であって、Y、Lu、Sc、La、又は、Gdの酸化物を、硫酸塩又は前記三価の陽イオンの酸化物と硫酸含有の媒体中で反応させるステップと、前記媒体を除去するステップと、を有する、方法。放電発光を可視光又は紫外光に変換するための蛍光化合物を用いたキセノンエキシマ放電ランプが、例えば、米国特許出願公開第US2008/02588601号において、記述されている。しかしながら、UV発光体又はUV蛍光体としても称される、現在知られている紫外発光波長変換材料は、望ましくない低変換効率、低い光化学安定性及び/又は化学安定性、ルイスアルカリ度、UV発光体の劣化につながる放電との望ましくない化学反応、並びに、殺菌作用曲線とのスペクトル不整合に起因する望ましくない低殺菌効率などの多くの欠点を有する。例えば、エキシマ放電の存在における、米国特許出願公開第US2008/02588601号の発光材料の化学的不安定性は、変換効率を低下させるアルミナなどの保護被覆を必要とする。従って、当該技術分野において、改善された紫外発光ランプ及び当該ランプに用いられる材料に対する要求が現存する。本発明の目的は、従来技術の欠点を少なくとも部分的に克服し、改善された効率を持つ、及び/又は、紫外線殺菌にとりわけ有用な、紫外線光源を提供することである。本発明の第1の態様によれば、上記目的及び他の目的が、式Y1-w-x-y-zScwLaxGdyLuz2-aSO43:Meaの化合物を有する波長変換材料であって、Meは、三価の陽イオン又はUV-C放射可能な三価の陽イオンの混合物を表し、w、x、y、zの各々は、0.0から0.1の範囲にあり、wxyz≦1.0であり、0.0005≦a≦0.2である、波長変換材料によって達成される。当該波長変換材料は、100nmから200nmの波長範囲の紫外光を200nmから300nmの波長範囲の光に、強く効率的に変換する。このため、当該波長変換材料は、高い量子効率を持つ。さらに、本波長変換材料からの紫外発光は、殺菌作用曲線GAC:GermicidalActionCurveとの高い重複度、例えば、少なくとも70の完全な重なりを持つ。また、本波長変換材料は、温度的に安定であり、このため、エキシマランプの高い駆動温度に耐え得る。さらに、希土類金属硫酸塩の生成が容易である。本発明の実施形態では、Meは、三価のプラセオジムイオンPr3、ネオジムイオンNd3、ビスマスイオンBi3の少なくとも1つである。Pr3及びNd3の4f-5d遷移は、大きな吸収横断面吸収プロセスの高い可能性を持つ、早い発光を供給し、効率的な波長変換材料をもたらす。これは、Bi3の6s-6p遷移についても当てはまる。本発明の実施形態では、aは、0.002から0.1の範囲にあり、一般的には、0.5at.から2at.のMe含有量に対応している0.01から0.04の範囲にある。ドーパントMeの上記含有量は、とりわけ良好な吸収を供給し、濃度消光を回避又は低減する。本発明の実施形態では、Meは、Pr3、Nd3、Bi3の少なくとも1つと、少なくとも1つの他の三価の陽イオンとを更に有する。上記共ドーパントを用いることにより、波長変換材料の発光スペクトルが、所望のアプリケーションにより良く適するように調整され得る。他の態様では、本発明は、上記の波長変換材料を有する、波長変換スクリーン又は波長変換被覆に関する。かかるスクリーン又は被覆は、概して、放電によって生じる紫外光を受けるように配置されるエキシマ放電ランプにおいて用いられる。このため、他の態様では、本発明は、変換される紫外光の光源、即ち、未変換の光の光源と、上記光源からの紫外光を変換するための、上述したような、波長変換材料、波長変換スクリーン、又は、波長変換被覆とを有する照明装置を提供する。一般的に、当該照明装置は、Ar、Kr、Xe、F2、Cl2、Br2、I2のうちの1以上を有する気体を含む放電容器と、電気的放電を作り出す手段とを有する放電ランプであって、前記放電容器の壁の少なくとも一部が、例えば、被覆の形式で、上記の波長変換材料を備える放電ランプであってもよい。本発明の実施形態では、上記照明装置は、医療機器又は美容機器であってもよく、医療機器又は美容機器の一部を形成してもよい。他の態様では、本発明は、上記の波長変換材料、上記の波長変換スクリーン又は被覆、及び/又は、上記の照明装置を有する美容機器を提供する。他の態様では、本発明は、上記の波長変換材料、上記の波長変換スクリーン又は被覆、及び/又は、上記の照明装置を有する医療機器を提供する。例えば、当該医療機器は、光線治療装置であってもよい。上記照明装置は、例えば、レンズ、導波路などの光学部品、制御回路、制御装置、冷却装置、機械的支持構造などを有する紫外線照射のためのシステムの一部を形成してもよい。かかるシステムは、殺菌用紫外線照射による殺菌、消毒、及び/又は、浄化のためのシステムであってもよい。あるいは、上記照明装置を有するシステムは、医療機器システムであってもよい。あるいは、かかるシステムは、化学反応炉、又は、光エッチング機器であってもよい。他の態様では、本発明は、殺菌、消毒、又は、浄化のための上記の波長変換材料の使用に関する。更なる他の態様では、本発明は、美容法、一般的には日焼けにおける上記の波長変換材料の使用に関する。他の態様では、本発明は、上記の波長変換材料の生成方法であって、Y、Lu、Sc、La、又は、Gdの酸化物を、硫酸塩又は三価の陽イオンの酸化物と硫酸含有の媒体中で反応させるステップと、前記媒体を除去するステップと、を有する、方法を提供する。これらのステップの後に、ミリングなどの反応生成物を崩壊するステップが続き、崩壊された反応生成物をアニールすることによって、分散されたドーパントを含有する希土類金属オルト硫酸塩の結晶格子が得られる。本発明は、請求項に記載された特徴の全ての可能な組み合わせに関することに留意すべきである。本発明の発明者は、Pr3、Nd3、又は、Bi3をドープされた特定の希土類金属酸化物硫酸塩が、例えば、エキシマ放電ランプにおける使用などの、VUVからUV-Cの変換化合物としての使用に対し、素晴らしい特性を持つことを発見した。本発明に従った波長変換化合物は、一般式Ln2SO43:Me、又は、より具体的には、Ln2-aSO43:MeaLn2-aMeaSO43とも記載され得るを持ち、Lnは、イットリウムYスカンジウムSc、ランタンLa、ガドリニウムGa、及び、ルテニウムLuの1又は複数であり、Meは、三価の陽イオンであり、aは、0.0005から0.2までの範囲にある。特に、当該波長変換化合物は、式Y1-w-x-y-zScwLaxGdyLuz2-aSO43:Meaを持ち、ここで、w、x、y、zの各々は、0.0から0.1の範囲にあり、wxyz≦1.0であり、Me及びaは、上記の通りである。本発明の実施形態では、aは、0.001から0.1の範囲にあってもよく、一般的には、0.002から0.1、又は、0.01から0.04の範囲にあってもよい。本発明の波長変換化合物では、Sc、Y、La、Gd、及び/又は、Luの硫酸塩が、ドーパントとも呼ばれる活性化因子としての少量のMeによって活性化されるホスト格子を供給する。Meは、三価の陽イオン、一般的には、ビスマスイオンBi3、プラセオジムイオンPr3、又は、ネオジムイオンNd3を表す。活性化因子Meは、200nmから300nmの範囲の紫外光を発することができる。ここで用いられるように、波長変換化合物は、特定の波長又は波長範囲の電磁波を吸収可能で、且つ、異なる波長又は波長範囲、一般的には、より長い波長の電磁波を発することができる化合物をいう。ここで用いられるように、波長変換材料は、波長変換化合物と同じ吸収能力及び発光能力を持つ材料をいう。波長変換材料は、単一のタイプの波長変換化合物からなっていてもよいし、又は、異なるタイプの波長変換化合物の混合物からなっていてもよい。ここで用いられるように、活性化因子又はドーパントなる用語は、ホスト格子中に存在する不純物、とりわけ、励起されて紫外線放射を発することが可能な三価の陽イオンをいう。本発明に従った波長変換化合物が、200nmから300nm、例えば、200nmから280nm、又は、220nmから300nmの波長範囲の紫外線放射を、強く且つ効率的に発することが分かった。図1は、異なるドーパント濃度における、式Y2SO43:PrPr3がドープされたイットリウムオルト硫酸塩を持つ、本発明の実施形態に従った波長変換化合物の発光スペクトルを示している。試験された化合物は、それぞれ、0.2原子at.、0.5at.、1at.、2at.、又は、4at.のPrを含んでいる。ドーパント濃度は、原子、即ち、結晶学的位置の原子に置き換わる活性化因子原子Me原子の相対数をいう。好適に、本発明の実施形態に従った波長変換化合物の発光スペクトルは、大腸菌への紫外光の殺菌作用を示す殺菌作用曲線GACと大きな重なりを持つ。この効果は、主に、200nmから300nmの放射によって達成される。図2に見られるように、本発明の実施形態に従ったPr3をドープされたイットリウムオルト硫酸塩からの発光は、殺菌作用曲線と大きなスペクトルの重なりを持ち、完全な重なりは、約71にもなる。上記のスペクトル特性のため、本発明の波長変換化合物は、極めて短い波長の紫外線放射一般的には、100nmから200nmの波長を持つVUVを200nmから300nmの紫外光、例えば、UV-Cスペクトルの一部を表す200nmから280nm、220nmから300nm、又は、220nmから280nmの紫外光に変換するコンバータとして有用である。本発明の波長変換化合物は、100nmから200nmの範囲、とりわけ150nmから180nmの範囲において強い吸収能を持っていてもよい。本発明の実施形態に従った波長変換化合物からの紫外線放射は、様々なアプリケーションにおいて有用である。例えば、殺菌作用曲線との大きな重なりのため、波長変換化合物は、例えば、食品、空気又は飲料水などの水、廃水、プール又は池など、研究室又は医療機器などの物体、キーボード、歯ブラシやシェーバなどのケア用品、あるいは、美容機器などの殺菌、消毒、及び/又は、浄化を達成するための紫外線殺菌放射において特に有用である。しかしながら、本発明の波長変換化合物は、殺菌、消毒、及び/又は、浄化以外の目的における紫外線放射においても有用である。例えば、本発明の波長変換化合物の紫外線放射は、例えば、皮膚の美容処置又は医療処置などの、人又は動物への医療処理又は美容処置にも使用され得る。紫外線放射による美容処置の例は、日焼けを含む。紫外線放射による医療処置の例は、皮膚状態、乾癬、白斑、にきびなどの病気の治療、及び、ビタミンD欠乏症の治療を含む。さらに、本発明の波長変換化合物の発光波長を伴う紫外線放射は、架橋結合、光重合、光酸化、光還元、及び、光触媒などの化学反応、並びに、他の光化学アプリケーションを実現するのに有用である。さらに、本発明の波長変換化合物の発光波長を伴う紫外線放射は、半導体ウェハのプロセシング、とりわけ光エッチングにおいて有用である。このため、本発明の波長変換化合物は、広範囲のアプリケーションにおける紫外発光照明装置において適用され得る。例えば、本発明に従った波長変換化合物は、紫外発光放電ランプにおいて適用され得る。一般的に、放電ランプの放電容器の内壁は、波長変換化合物を含有する波長変換被覆を備えていてもよい。本発明の実施形態に従った放電ランプが、図3において断面図で示されている。放電ランプ30は、従来の放電ランプの一般的な構造を持ち、放電容器を形成している円柱状ガラス管31を有する。ガラス管31は、Ar、Kr、Xe、F2、Cl2、Br2、及び、I2のうちの1又は複数を有する気体、一般的にはXeを含んでいる。ガラス管31の内面は、本発明に従った波長変換化合物を具備する波長変換材料を有する波長変換被覆32を備える。本発明の実施形態では、被覆32は、1つのタイプより多くの波長変換化合物を有していてもよい。放電ランプ30は、容器31及び含まれる気体に亘って電界を供給するための従来電極33も備えている。好ましくは、本発明の実施形態では、放電ランプは、キセノンXeエキシマ放電ランプ、ネオンNeエキシマ放電ランプ、又は、キセノン/ネオンエキシマ放電ランプなどのエキシマ放電ランプである。放電ランプ、とりわけXe、Ne、又は、Xe/Neエキシマ放電ランプは、光線療法、特に皮膚の光線療法のための医療機器、特に皮膚の美容処置のための美容機器、殺菌、消毒、及び/又は、浄化のためのシステム、化学反応炉、並びに、半導体ウェハの処理、特に光エッチングのためのシステムにおいて適用され得る。本発明の波長変換化合物は、Y、Lu、Sc、La、又は、Gdの酸化物を、硫酸塩又は活性化因子としての三価の陽イオン特に、Bi3、Pr3、又は、Nd3の酸化物と、酸性媒体、一般的には、硫酸含有の媒体中で反応させることによって生成され得る。ホスト格子を得て、且つ、分散によりホスト格子内に活性化因子を分散させるために、反応生成物は、この後、ミリング又はグライディングなどにより崩壊され、高温で、例えば、500°Cから900°Cの範囲の温度でアニールされる。例えば、上記反応は、Y、Lu、Sc、La、又は、Gdの上記酸化物を、上記硫酸塩又は酸化物を硫酸中で溶解させ、結果として得られた溶液を、約600°Cから約800°Cの範囲の温度まで、2時間から6時間など、1時間から8時間、一般的には約4時間加熱し、例えば、上記硫酸媒体を蒸発させることによって除去することによって実現される。例例I.Y2SO43:Pr1の準備及び特性試薬として、4.4936gのY2O3及び0.06781gのPr2SO436H2Oが、20mlの濃硫酸で溶解され、その後、酸が完全に除去されるまで加熱された。残った粉末が挽かれ、アルミナのるつぼに満たされ、600°Cで窒素雰囲気下において4時間加熱された。結果として得られた化合物、Y1.99SO43:Pr0.01Y1.99Pr0.01SO43とも記載されるのXRDパターンが図4aに示されている。反射スペクトル、励起スペクトル、及び、発光スペクトルが図4bに示されている。この波長変換化合物は、90よりも大きい量子効率を持つ。例II.Lu2SO43:Pr0.5の準備及び特性試薬として、7.9188gのLu2O3及び0.06781gのPr2SO436H2Oが、20mlの濃硫酸で溶解され、その後、酸が完全に除去されるまで加熱された。残った粉末が挽かれ、アルミナのるつぼに満たされ、800°Cで窒素雰囲気下において4時間加熱された。結果として得られた化合物、Lu1.99Pr0.01SO43のXRDパターンが図5aに示されている。反射スペクトル、励起スペクトル、及び、発光スペクトルが図5bに示されている。例III.La2SO43:Pr1の準備及び特性試薬として、6.4836gのLa2O3及び0.06781gのPr2SO436H2Oが、20mlの濃硫酸で溶解され、その後、酸が完全に除去されるまで加熱された。残った粉末が挽かれ、アルミナのるつぼに満たされ、800°Cで窒素雰囲気下において4時間加熱された。結果として得られた化合物、La1.98Pr0.02SO43のXRDパターンが図6aに示されている。反射スペクトル、励起スペクトル、及び、発光スペクトルが図6bに示されている。例IV.Y2SO43:Nd1の準備及び特性試薬として、4.4710gのY2O3及び0.06729gのNd2O3が、20mlの濃硫酸で溶解され、その後、酸が完全に除去されるまで加熱された。残った粉末が挽かれ、アルミナのるつぼに満たされ、600°Cで窒素雰囲気下において4時間加熱された。結果として得られた化合物、Y1.98Nd0.02SO43のXRDパターンが図7aに示されている。反射スペクトル、励起スペクトル、及び、発光スペクトルが図7bに示されている。例V.Lu2SO43:Bi1の準備及び特性試薬として、7.8991gのLu2O3及び0.09319gのBi2O3が、20mlの濃硫酸で溶解され、その後、酸が完全に除去されるまで加熱された。残った粉末が挽かれ、アルミナのるつぼに満たされ、600°Cで窒素雰囲気下において4時間加熱された。結果として得られた化合物、Lu1.98Bi0.02SO43のXRDパターンが図8aに示されている。反射スペクトルが図8bに示され、発光スペクトルが図8cに示されている。例VI.Lu2SO43:Nd1の準備及び特性試薬として、7.8991gのLu2O3及び0.06729gのNd2O3が、20mlの濃硫酸で溶解され、その後、酸が完全に除去されるまで加熱された。残った粉末が挽かれ、アルミナのるつぼに満たされ、600°Cで窒素雰囲気下において4時間加熱された。結果として得られた化合物、Lu1.98Nd0.02SO43のXRDパターンが図9aに示されている。反射スペクトル、励起スペクトル、及び、発光スペクトルが図9bに示されている。当該技術分野における当業者は、本発明が、上記の好ましい実施形態に決して限定されないことを理解する。反対に、多くの修正及び変形が、添付の請求項の範囲内で可能である。